(57)【要約】      （修正有）【課題】消火用シートであって、保形性に優れることにより、消火用シートが十分拡張されて炎全体に消火用シートを被せることができる消火用シートを提供する。【解決手段】消火用シートであって、難燃性繊維を含む生地１と、該生地を保形する保形部材２とを含む。難燃性繊維が、アラミド繊維、モダクリル繊維、アクリル繊維、難燃レーヨン、難燃コットン、ガラス繊維、ウール、および難燃ポリエステル繊維からなる群より選択されるいずれか１種以上であり、生地１が円形状である。【選択図】図１
0003209791.tif 000002
【実用新案登録請求の範囲】
【請求項１】
消火用シートであって、難燃性繊維を含む生地と、該生地を保形する保形部材とを含むことを特徴とする消火用シート。
【請求項２】
前記難燃性繊維が、アラミド繊維、モダクリル繊維、アクリル繊維、難燃レーヨン、難燃コットン、ガラス繊維、ウール、および難燃ポリエステル繊維からなる群より選択されるいずれか１種以上である、請求項１に記載の消火用シート。
【請求項３】
前記生地が円形状である、請求項１または請求項２に記載の消火用シート。
【請求項４】
前記生地が、下記式で示すカバーファクターＣＦが１５００以上の織物である、請求項１〜３のいずれかに記載の消火用シート。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【請求項５】
前記保形部材が環状ワイヤーである、請求項１〜４のいずれかに記載の消火用シート。
【請求項６】
前記保形部材がスプリングワイヤーである、請求項１〜５のいずれかに記載の消火用シート。
【請求項７】
前記保形部材が、前記生地の周囲に配されてなる、請求項１〜６のいずれかに記載の消火用シート。
【請求項８】
さらに手持ち用棒を備えてなる、請求項１〜７のいずれかに記載の消火用シート。
【請求項９】
前記の手持ち用棒が前記生地の中心部に取り付けられている、請求項８に記載の消火用シート。
【考案の詳細な説明】
【技術分野】
【０００１】
本考案は、消火用シートであって、保形性に優れることにより、消火用シートが十分拡張されて炎全体に消火用シートを被せることができる消火用シートに関する。
【背景技術】
【０００２】
従来、天ぷら火災等の発生時における初期消火のための手段として消火用シートが提案されている（例えば、特許文献１〜３）。
しかしながら、消火者が炎に消火用シートを被せる際、消火用シートが部分的に折れ曲がることにより炎全体に消火用シートを被せることができず、素早く消火できないことがあった。
【先行技術文献】
【特許文献】
【０００３】
【特許文献１】実開平４−１０４８６３号公報
【特許文献２】実用新案登録第３０４１７０６号公報
【特許文献３】特開２００７−２２９１７８号公報
【考案の概要】
【考案が解決しようとする課題】
【０００４】
本考案は、上記の背景に鑑みなされたものであり、消火用シートであって、保形性に優れることにより、消火用シートが十分拡張されて炎全体に消火用シートを被せることができる消火用シートを提供することにある。
【課題を解決するための手段】
【０００５】
本考案者は、保形部材を用いることにより消火用シートの保形性が向上し、消火用シートが十分拡張されて炎全体に消火用シートを被せることができることを見出し、さらに鋭意検討を重ねることにより本考案に到達した。
【０００６】
かくして、本考案によれば「消火用シートであって、難燃性繊維を含む生地と、該生地を保形する保形部材とを含むことを特徴とする消火用シート。」が提供される。
その際、前記難燃性繊維が、アラミド繊維、モダクリル繊維、アクリル繊維、難燃レーヨン、難燃コットン、ガラス繊維、ウール、および難燃ポリエステル繊維からなる群より選択されるいずれか１種以上であることが好ましい。また、前記生地が円形状であることが好ましい。また、前記生地が、下記式で示すカバーファクターＣＦが１５００以上の織物であることが好ましい。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【０００７】
また、前記保形部材が環状ワイヤーであることが好ましい。また、前記保形部材がスプリングワイヤーであることが好ましい。また、前記保形部材が、前記生地の周囲に配されてなることが好ましい。また、さらに手持ち用棒を備えてなることが好ましい。また、前記の手持ち用棒が前記生地の中心部に取り付けられていることが好ましい。
【考案の効果】
【０００８】
本考案によれば、消火用シートであって、保形性に優れることにより、消火用シートが十分拡張されて炎全体に消火用シートを被せることができる消火用シートが得られる。
【図面の簡単な説明】
【０００９】
【図１】本考案の消火用シートの一例を示す図である。
【考案を実施するための形態】
【００１０】
以下、本考案の消火用シートについて詳細に説明する。
本考案の消火用シートは、難燃性繊維を含む生地と、該生地を保形する保形部材とを含む。
前記難燃性繊維としては、アラミド繊維、モダクリル繊維、アクリル繊維、難燃レーヨン、難燃コットン、ガラス繊維、ウール、および難燃ポリエステル繊維からなる群より選択されるいずれか１種以上であることが好ましい。
【００１１】
前記アラミド繊維（全芳香族ポリアミド繊維）には、メタ型アラミド繊維とパラ型アラミド繊維が含まれる。メタ型アラミド繊維の市販品としては、コーネックス（商標名）、コーネックスネオ（商標名）、ノーメックス（商標名）などが例示される。パラ型アラミド繊維の市販品としては、トワロン（商標名）、テクノーラ（商標名）、ケブラー（商標名）などが含まれる。
【００１２】
前記生地に形状としては、四角形状でもよいが、鍋やフライパンは通常、円形状であるので生地も円形状であると、鍋やフライパンから発生した炎全体に消火用シートを被せることができ好ましい。
その際、円形状の直径としては、２０〜８０ｃｍの範囲内であることが好ましい。
【００１３】
また、生地の布帛組織としては、織物、編物、不織布いずれでもよい。中でも、通気性を低下させて早く消火する上で織物が好ましい。
その際、下記式で表される織物のカバーファクターＣＦが１５００以上（より好ましくは１５００〜３５００）であると、通気性を低下させることができ好ましよい。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００１４】
また、保形部材としては、環状ワイヤーであることが好ましい。材質は限定されず、金属または合成樹脂からなることが好ましい。特にスプリングワイヤーなどの弾性を有していると、生地を折り畳むことができ好ましい。
前記保形部材は、前記生地の周囲に配されていると、生地を拡張することができ好ましい。
【００１５】
また、消火用シートがさらに手持ち用棒を備えていると、消火者が炎から少し離れて消火することができ好ましい。かかる手持ち用棒の材質は特に限定されず、合成樹脂、金属いずれでもよい。また、軽量性の点で中空断面であることが好ましい。
その際、手持ち用棒が前記生地の中心部に取り付けられていると、１本の棒でバランスよく生地を支持でき好ましい。
本考案の消火用シートは、前記の構成を有するので、保形性に優れ、消火用シートが十分拡張されて炎全体に消火用シートを被せることができる。
【実施例】
【００１６】
以下、実施例をあげて本考案をさらに具体的に説明する。なお、実施例中の物性は下記の方法により測定した。
【００１７】
（１）初期消火性能評価
テーブル上の直径３２ｃｍのフライパンに、水５００ｍｌを入れ、次いで灯油とガソリン、７：３の混合燃料５００ｍｌを継ぎ足す。混合燃料に着火し、初期消火製品（消火用シート）をフライパンの上に被せて消火する。
消火者から消火のやり易さを以下の判定基準で確認する。
火に向かう怖さの判定基準は、火に向かうのがまったく怖くない場合を◎、少し怖い場合を○、怖い場合を△、かなり怖い場合を×とする。
製品の被せ易さの判定基準は、被せ易い場合を◎、やや被せ易い場合を○、やや被せ難い場合を△、被せ難い場合を×とする。
【００１８】
（２）織物のカバーファクターＣＦ
下記式により算出する。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００１９】
［実施例１］
経糸、緯糸にそれぞれガラス繊維１３３０ｄｔｅｘを使用し、経密度４０本／２．５４ｃｍ×緯密度３０本／２．５４ｃｍ、トルコ朱子組織の生地（カバファクターＣＦ＝２４３４）を常法により製造した。次いで、製造した生地を直径３５ｃｍに切り出し、生地の円周に沿って、スプリングワイヤーからなる環状ワイヤーを縫込むことで保形し、直径３３ｃｍの半製品を得た。次いで、この半製品の中心部に同じ生地を用いて、手持ち用棒をつなぐ輪状の生地を縫い付けた。その後、直径５ｍｍ、長さ５０ｃｍのプラスティック製の棒を持ち手として、持ち手の先端部分を輪状の生地に繋げて、図１に示すような初期消火製品（消火用シート）を得た。
得られた製品での初期消火性能評価結果は、火に向かう怖さは◎、製品の被せ易さは◎であった。
また、環状ワイヤーを八の字にひねり生地を折り畳むことができた。
【００２０】
［実施例２］
手持ち用棒を取付けないこと以外は、実施例１と同様にして初期消火製品（消火用シート）を得た。
得られた製品での初期消火性能評価結果は、火に向かう怖さは×、製品の被せ易さは△であった。
【００２１】
［実施例３］
経糸、緯糸にそれぞれガラス繊維１３３０ｄｔｅｘを使用し、経密度４０本／２．５４ｃｍ×緯密度３０本／２．５４ｃｍ、トルコ朱子組織の生地（カバファクターＣＦ＝２４３４）を常法により製造した。次いで、製造した生地を１００ｃｍ×１００ｃｍの四角形状に切り出して、初期消火製品（消火用シート）を得た。
得られた製品での初期消火性能評価結果は、火に向かう怖さは×、製品の被せ易さは×であった。
【産業上の利用可能性】
【００２２】
本考案によれば、消火用シートであって、保形性に優れることにより、消火用シートが十分拡張されて炎全体に消火用シートを被せることができる消火用シートが得られ、その工業的価値は極めて大である。
【符号の説明】
【００２３】
１：生地
２：保形部材
３：手持ち用棒
【図１】
0003209791.tif 000003